СПОСОБ ПОЛУЧЕНИЯ ВЫСОКОКОЭРЦИТИВНЫХ МАТЕРИАЛОВ НА ОСНОВЕ ГЕКСАФЕРРИТА СТРОНЦИЯ
METHOD OF PRODUCING HIGH-COERCIVITY MATERIALS BASED ON STRONTIUM HEXAFERRITE

Область техники, к которой относится изобретение
Изобретение относится к неорганической химии, а именно к способу синтеза магнитотвердых материалов, и позволяет получить однодоменные частицы легированного алюминием гексаферрита стронция, которые изолированы в немагнитной матрице, а также выделить их в виде ультрадисперсных порошков. Получаемый материал может быть использован для производства магнитных порошков, постоянных магнитов, магнитопластов и магнитных жидкостей различного назначения, а также устройств магнитной записи высокой плотности, в том числе и перпендикулярной.
Уровень техники
12
19
Гексаферриты М-типа (AFeO, A=Ba, Sr, Pb) являются наиболее распространенными магнитотвердыми материалами. Их свойства во многом зависят от способа получения. Метод кристаллизации стеклообразных предшественников позволяет получать неагрегированные частицы гексаферритов с требуемыми размерами, а также проводить легирование.
2
3
2
3
2
3
2
3
Известный способ получения гексаферритов из боратных стекол описан в работе Shirk B.T., Buessem W.R. (Journal of the American Ceramic Society. 1970. 53 (4). 192-196) и патентах US 3630667 «Production of Barium Ferrite» и US 3716630 «Hard Magnetic Ferrites». Способ заключается в получении гексаферритов бария и стронция методом термической кристаллизации стекол в системах ВаО-FeO-BO и SrO-FeO-BO. Значения коэрцитивной силы достигают 5350 и 5800 Э для гексаферритов бария и стронция соответственно. Недостатком данного метода является принципиальная невозможность получения материала, обладающего большими величинами коэрцитивной силы.
2
3
2
3
2
3
В качестве прототипа изобретения был выбран способ, описанный в работах Zaitsev D.D., Kazin P.E., Trusov L.A., Tretyakov Y.D. (Russian Chemical Bulletin. 2005. 1. 74-77), Zaitsev D.D., Kazin P.E., Trusov L.A., Vishnyakov D.A., Tretyakov Yu.D., Jansen M. (Journal of Magnetism and Magnetic Materials. 2006. 300. 473-475) и Yakuphanoglu F., Zaitsev D.D., Trusov L.A., Kazin P.E. (Journal of Magnetism and Magnetic Materials. 2007. 312. 43-47). Он предусматривает использование стекол в системе SrO-FeO-AlO-BO для получения гексаферрита стронция, легированного алюминием. Недостатком прототипа, как и в предыдущем случае, является то, что он не позволяет получать стеклокерамику с коэрцитивной силой более 7700 Э, вследствие применения неэффективного режима термической обработки стекол. Также не был предложен метод выделения частиц гексаферрита в виде ультрадисперсного высококоэрцитивного порошка гексаферрита стронция, легированного алюминием.
Совокупность существенных признаков изобретения
Была поставлена задача синтеза ультрадисперсных частиц гексаферрита стронция, которые обладают коэрцитивной силой выше 8000 Э (640 кА/м).
12-x
x
19
2
3
2
3
2
3
Данная задача была решена настоящим изобретением, в частности синтезом магнитной стеклокерамики на основе гексаферрита стронция, легированного алюминием, SrFeAlO, при кристаллизации стекол в системе SrO-FeO-AlO-ВО, а также получением ультрадисперсных порошков
12-x
x
19
SrFeAlO при растворении стеклокерамики.
12-x
x
19
Поставленная задача решается благодаря тому, что полученные материалы содержат однодоменные частицы SrFeAlO, в которых степень замещения железа на алюминий составляет x=0.5-2.0.
Технический результат
2
3
2
3
2
3
12-x
x
19
2
Методом кристаллизации стекол в системе SrO-FeO-AlO-BO получены стеклокерамические композиты, содержащие частицы SrFeAlO, имеющие форму гексагональных пластин с толщиной 50-150 нм и диаметром 200-500 нм (отношение толщина/диаметр находится в пределах 1/5-1/3). Степень замещения железа на алюминий составляет х=0.5-2.0. Магнитные характеристики стеклокерамики: коэрцитивная сила не менее 8000 Э (635 кА/м), намагниченность насыщения не менее 12 э.м.е./г (12 А·м/кг).
2
Растворением немагнитной матрицы стеклокерамики выделены описанные выше частицы гексаферрита стронция, легированного алюминием, в виде порошков с коэрцитивной силой не менее 8000 Э (635 кА/м) и намагниченностью насыщения не менее 40 э.м.е./г (40 А·м/кг).
Детальное описание способа получения
2
3
2
3
2
3
12-y
y
19
2
4
2
2
5
2
3
2
3
2
2
Высококоэрцитивные частицы гексаферрита стронция, легированного алюминием, формируются при кристаллизации стекол в системе SrO-FeO-AlO-ВО. Для успешного проведения синтеза необходимо соблюдение двух основных условий: (1) исходный состав стекла должен быть таковым, чтобы в конечном материале гексаферрит стронция был доминирующей железосодержащей фазой (т.е. предполагается высокий выход желаемого продукта), и (2) исходный состав должен плавиться при достижимых в промышленности температурах и иметь тенденцию образовывать аморфное стекло при быстром охлаждении (т.е. должен содержать достаточное количество стеклообразующих компонентов). Этим условиям удовлетворяют составы вида SrFeAlO+n·(SrAlO+SrBO), где 0.5≤y≤2.0, 3≤n≤5. Кроме того, для модификации свойств стекол в указанные композиции могут быть внесены дополнительные добавки оксидов SrO, AlO, BO, NaO и KO (до 20 вес.%).
Для приготовления стекол используются соединения стронция, железа, алюминия, бора, натрия и калия, при термической обработке которых образуются соответствующие оксиды. Исходные вещества берутся в необходимых молярных соотношениях. Смесь исходных веществ нагревается до температур 1150-1600°С, при этом происходит их разложение и плавление. Полученный расплав при быстром охлаждении закаливается для образования стекла. Стекло представляет собой плотный аморфный материал.
12-x
x
19
Высококоэрцитивные частицы SrFeAlO формируются в процессе термообработки стекол при температурах 850-1000°С продолжительностью не менее 1 ч.
12-x
x
19
2
Частицы SrFeAlO имеют форму гексагональных пластин с толщиной 50-150 нм и диаметром 200-500 нм (отношение толщина/диаметр находится в пределах 1/5-1/3). Степень замещения железа на алюминий составляет х=0.5-2.0. Коэрцитивная сила стеклокерамики составляет не менее 8000 Э (635 кА/м), намагниченность насыщения - не менее 12 э.м.е./г (12 А·м/кг).
2
Ультрадисперсные порошки гексаферрита стронция, легированного алюминием, получают при растворении остальных фаз стеклокерамики, например, в растворах соляной или уксусной кислот. Частицы, формирующие порошки, по форме и размерам не отличаются от частиц в исходной стеклокерамике. Коэрцитивная сила порошков составляет не менее 8000 Э (635 кА/м), намагниченность насыщения порошков - не менее 40 э.м.е./г (40 А·м/кг).
Изобретение иллюстрируется следующими чертежами и примерами:
Фиг.1. Частицы гексаферрита в образце стеклокерамики состава
1.5
1.5
1.5
13SrO-11FeO-9AlO-8BO, полученном в процессе термообработки стекла при 950°С в течение 24 ч. Сканирующая электронная микроскопия, образец отшлифован и подтравлен 3% HCl.
Фиг.2. Петля магнитного гистерезиса образца стеклокерамики состава
1.5
1.5
1.5
13SrO-11FeO-9A10-8BO, полученного в процессе термообработки стекла при 950°С в течение 24 ч. СКВИД-магнитометр.
1.5
1.5
1.5
Фиг.3. Микрофотография порошка гексаферрита, полученного при растворении стеклокерамики (состав стекла 13SrO-11FeO-9A10-8BO, термообработка при 950°С в течение 2 ч). Сканирующая электронная микроскопия.
1.5
1.5
1.5
Фиг.4. Петля магнитного гистерезиса порошка гексаферрита, полученного при растворении стеклокерамики (состав стекла 13SrO-11FeO-9A10-8BO, термообработка при 950°С в течение 2 ч). СКВИД-магнитометр.
Пример 1
1.5
1.5
1.5
3
2
3
2
3
3
3
Магнитную стеклокерамику состава 13SrO-11FeO-9AlO-8BO приготавливают следующим образом. Для получения 6 г стекла берут навески следующих веществ: 3.886 г SrCO, 1.779 г FeO, 0.929 г AlO, 1.001 г НВО.
Исходные вещества смешивают, измельчают и помещают в платиновый тигель. Смесь нагревают в трубчатой печи до температуры 1400°С, при этом происходит образование расплава. Расплав закаливают путем прокатки между вращающимися стальными валками в воду для получения стекла. По данным рентгенофазового анализа, полученный материал не содержит кристаллических фаз.
Стекло помещают в нагретую до 950°С печь и выдерживают в ней в течение 24 ч, после чего закаливают на воздух.
2
Микрофотография образца стеклокерамики приведена на фиг.1. Из данных рентгеновской дифракции были рассчитаны параметры элементарной ячейки гексаферрита, и по ним было определено, что степень замещения железа на алюминий составляет х=1.4±0.1. Полученный материал обладает намагниченностью насыщения 17.3 э.м.е./г (17.3 А·м/кг) и коэрцитивной силой 10180 Э (810 кА/м). Соответствующая зависимость намагниченности образца от внешнего магнитного поля приведена на фиг.2.
Пример 2
Стекло из Примера 1 отжигают при температуре 950°С в течение 2 ч. Полученную стеклокерамику помещают в 3% раствор соляной кислоты и подвергают ультразвуковой обработке при температуре 80°С. При этом фазы, отличные от гексаферрита, растворяются. Частицы гексаферрита осаждают на дно стакана при помощи магнита, а жидкость сливают. Осадок промывают дистиллированной водой, после чего высушивают при температуре 90°С.
Метод атомно-эмиссионной спектроскопии показал, что в порошке отсутствуют какие-либо детектируемые количества бора. Это говорит об отсутствии аморфных фаз. Согласно данным рентгеновской дифракции гексаферрит является единственной кристаллической фазой в полученном порошке.
2
Микрофотография порошка приведена на фиг.3. Средний диаметр частиц составляет 350 нм, а средняя толщина - 100 нм. По параметрам элементарной ячейки гексаферрита было определено, что степень замещения железа на алюминий составляет х=1.2±0.1. Полученный магнитный материал обладает намагниченностью насыщения 48.5 э.м.е./г (48.5 А·м/кг) и коэрцитивной силой 8250 Э (660 кА/м). Соответствующая зависимость намагниченности образца от внешнего магнитного поля приведена на фиг.4.